Task: Translation
Input (Czech): Způsob ohřevu hutních polotovarů z austenitických  chromniklových nerezavějících ocelí  stabilizovaných titanem o chemickém složení 0,02  až 0,20 % uhlíku, 0,5 až 2,5 % manganu, 0,2 až  2,5 % křemíku, 6 až 14 % niklu, 15 až 22 % chrómu,  0,1 až 1,0 % titanu, 0,001 až 0,2 % hliníku,  vyjádřeno v procentech hmotnostních, zbytek železo  a obvyklé doprovodné prvky a nečistoty,  před jejich tvářením za tepla. Podstatou tohoto  řešení je, že při teplotě v rozmezí 1 160 až  1 240 °C se provede prodleva po dobu 1 až 20 hodin,  kde teplota při obsahu feritické strukturní  složky v oceli hutních polotovarů před ohřevem  do 15 i se řídí podle vztahu  Tp = 5,33 . delta + 1 160  a nad 15 % hmot. je rovna 1 240 °C a kde doba  prodlevy se řídí podle vztahu  tau(p) = e(0'060 · delta + 0,064 · θ + 0,23)  načež se provede dohřev na teplotu v rozmezí  1 220 až 1 250 °C s výdrží 0,5 až 1 hodiny,  přičemž teplota dohřevu při obsahu feritické  strukturní složky v oceli hutních polotovarů  před ohřevem do 15 % hmot. se řídí podle vztahu  Td = 2 delta + 1 220  a nad 15 % hmot. je rovna 1 250 °C,  kde jednotlivé znaky ve vztazích značí  Tp - teplotu prodlevy (°C),  delta - obsah feritické strukturní složky v oceli  hutních polotovarů před ohřevem  (% hmot.);  tau(p) - dobu prodlevy (hod.);  e - základ přirozených logaritmů;  G - hmotnost polotovarů (t);  Td - teplotu dohřevu (°C).
Output (English): Method of heating metallurgical semi-finished products from austenitic  chromium-nickel stainless steels  titanium stabilized with a chemical composition of 0.02  to 0.20% carbon, 0.5 to 2.5% manganese, 0.2 to 0.20% carbon, 0.5 to 2.5% manganese;  2.5% silicon, 6-14% nickel, 15-22% chromium,  0.1 to 1.0% titanium, 0.001 to 0.2% aluminum,  expressed as a percentage by weight, the remainder iron  and the usual accompanying elements and dirt  before their hot forming. The essence of this  the solution is that at a temperature in the range of 1,160 to  1240 ° C is delayed for 1 to 20 hours  wherein the temperature at the ferritic structural content  components in steel semi-finished products before heating  up to 15 i is governed by the relationship  Tp = 5.33. delta + 1 160  and above 15 wt. is equal to 1240 ° C and where time  delays are governed by the relationship  tau (p) = e (0'060 · delta + 0.064 · θ + 0.23)  thereafter reheating to a temperature in the range  1,220 to 1,250 ° C with 0.5 to 1 hour hold time  with a heating temperature at the ferritic content  structural components in steel semi-finished products  before heating up to 15 wt. is governed by the relationship  Td = 2 delta + 1,220  and above 15 wt. is equal to 1 250 ° C  where the individual characters in the relationships indicate  Tp - dwell temperature (° C)  delta - content of ferritic structural component in steel  metallurgical semi-finished products before heating  (wt%);  tau (p) - dwell time (hr);  e - the basis of natural logarithms;  G - weight of blanks (t);  Td - reheating temperature (° C).